상기 제조 예 1 내지 4 에서 제조 된 유기 태양 전지 의 정공 수송 층 의 박막 특성 을 확인 하 기 위해 PET 필름 상 에 상기 제조 예 1 내지 4 에서 제조 된 정공 수송 층 형성 용 조성물 을 코팅 한 후 , 120 ℃ 의 조건 으로 핫 플레이트 ( hot plate ) 에서 건조 하 여 각각 의 박막 을 400 ㎚ 두께 로 형성 하 였 다 .